FR 2867200 A1 20050909 FR 0402326 A 20040305 (A) 2 thêta ( ) I/lo 11,69 7,55 mf à FF 7,50 11,79 ff à f 5,76 15,36 f à mf 3,70 24,00 m à F 3,57 24,91 F 3,36 26,49 FF 3,14 28,48 f à mf 2,50 35,88 ff 2,41 37,30 ff Domaine technique La présente invention se rapporte à un nouveau solide cristallisé appelé ci-après UVL-1 présentant une nouvelle structure cristalline et à son procédé de préparation. L'invention concerne également les procédés d'hydrocraquage / hydroconversion et hydroraffinage / hydrotraitement mettant en oeuvre le solide UVL-1. Art Antérieur La recherche de nouveaux solides cristallisés a conduit à la synthèse de nombreux produits de type silicates permettant de réaliser des progrès significatifs dans le domaine de la catalyse. Ainsi le brevet US 6 469 226 B1 décrit un matériau nommé ITQ-6 obtenu par délaminage d'un composé lamellaire. Après traitement du solide lamellaire avec une solution contenant un agent gonflant, le solide est délaminé soit sous l'effet d'une agitation mécanique, soit par traitement sous ultra-son. L'oxyde cristallisé ITQ-6 présente une surface spécifique élevée, supérieure à 400m2/g. Le matériau ITQ-6 est caractérisé par son diagramme DRX. Le brevet US 5 137 861 décrit un silicate modifié par un traitement de calcination particulier. Un matériau lamellaire est traité par un agent gonflant de manière à écarter les feuillets les uns des autres. Ce matériau ainsi obtenu est calciné afin de séparer les feuillets les uns des autres. Un délaminage partiel des feuillets est donc obtenu par calcination. Les raies principales obtenues en DRX sur un matériau préparé selon le protocole opératoire décrit par ce brevet sont obtenues à des distances inter réticulaires de 17,5 et de 3,4 A. Description détaillée de l'invention Techniques de caractérisation La distribution poreuse mesurée par adsorption d'azote a été déterminée par le modèle Barrett-Joyner-Halenda (BJH). L'isotherme d'adsorption - désorption d'azote selon le modèle BJH est décrit dans le périodique "The Journal of American Society" , 73, 373, (1951) écrit par E.P.Barrett, L.G.Joyner et P.P.Halenda. Dans l'exposé qui suit de l'invention, on entend par volume adsorption azote, le volume mesuré pour P/Po= 0.99, pression pour laquelle il est admis que l'azote a rempli tous les pores. On définit le diamètre moyen désorption azote comme étant un diamètre tel que tous les pores inférieurs à ce diamètre constituent 50% du volume poreux (Vp) mesuré sur la branche de désorption de l'isotherme azote. Par surface adsorption, on entend la surface mesurée sur la branche de l'isotherme d'adsorption. On se reportera par exemple à l'article de A. Lecloux "Mémoires Société Royale des Sciences de Liège, 6ème série, Tome I, fasc.4, pp.169-209 (1971)". La diffraction X est une technique utilisée pour caractériser les solides selon l'invention. Dans l'exposé qui suit, l'analyse des rayons X est réalisée sur poudre avec un diffractomètre opérant en réflexion et équipé d'un monochromateur arrière en utilisant la radiation du cuivre (longueur d'onde de 1.5406 A et de 1.5444 A). On appelle d la distance interréticulaire qui est déduite de la position angulaire en utilisant la relation de Bragg (2 d (hkl) * sin (0) = n * X). A partir de la position des pics de diffraction représentée par l'angle 20, on calcule par la relation de Bragg, les distances réticulaires dhkl caractéristiques de l'échantillon. L'estimation de l'erreur de mesure A(dhk,) sur dhkl se calcule par la relation de Bragg en fonction de l'erreur absolue A(20) affectée à la mesure de 20. Une erreur absolue A(20) égale à ±0.2 est communément admise. L'intensité relative Ife, affectée à chaque valeur de dhkl est mesurée d'après la hauteur du pic de diffraction correspondant, où FF = très fort; m = moyen; f = faible; F = fort; mf = moyen faible; ff = très faible. L'intensité relative I/lo est donnée en rapport à une échelle d'intensité relative où il est attribué une valeur de 100 à la raie la plus intense du diagramme de diffraction des rayons X: ff Les solides selon l'invention ont été analysés par RMN MAS du solide de 27AI sur un spectromètre de la firme Brüker de type MSL 400, en sonde 4 mm. La vitesse de rotation des échantillons est de l'ordre de 11 kHz. Potentiellement, la RMN de l'aluminium permet de distinguer trois types d'aluminium dont les déplacements chimiques sont reportés ci-après: Entre 100 et 40 ppm, aluminiums de type tétra-coordinés, notés AI,v, Entre 40 et 20 ppm, aluminiums de type penta-coordinés, notés Alv, Entre 20 et 100 ppm, aluminiums de type hexa-coordinés, notés Alv,. L'atome d'aluminium est un noyau quadripolaire. Dans certaines conditions d'analyse (champs de radiofréquence faible: 30 kHz, angle d'impulsion faible: 7i/2 et échantillon saturé en eau), la technique de RMN de rotation à l'angle magique (MAS) est une technique quantitative. La décomposition des spectres RMN MAS permet d'accéder directement à la quantité des différentes espèces. Le spectre est calé en déplacement chimique par rapport à une solution 1M de nitrate d'aluminium. Le signal d'aluminium est à zéro ppm. Nous avons choisi d'intégrer les signaux entre 100 et 20 ppm pour les AI 35,v et Alv, ce qui correspond à l'aire 1, et entre 20 et -100 ppm pour Alv,, ce qui correspond à l'aire 2. Dans l'exposé qui suit de l'invention, on entend par proportion des Al 1 octaédriques le rapport suivant: aire 2/ (aire 1 + aire 2). L'acidité du solide peut être mesurée par IR. Les spectres IR sont enregistrés sur un interféromètre Nicolet de type 710 sous une résolution de 4 cm-1 avec une apodisation de type Happ- Gensel. L'échantillon (10 mg) est pressé sous la forme d'une pastille auto-supportée et placé dans une cellule d'analyse in-situ (25 C à 550 C, four déporté du faisceau IR, vide secondaire de 10-6 mbar). Le diamètre de la pastille est de 13 mm. L'échantillon est prétraité de la façon suivante afin d'éliminer l'eau physisorbée et de déshydroxyler partiellement la surface du catalyseur pour avoir une image représentative de l'acidité du catalyseur 10 en fonctionnement: montée en température de 25 C à 400 C en 3 heures palier de 10 heures à 400 C descente de température de 400 C à 25 C en 3 heures. La sonde basique (pyridine) est ensuite adsorbée à pression saturante à 25 C puis thermo-désorbée selon les paliers suivants: - 150 C 1 heure sous vide secondaire - 250 C 1 heure sous vide secondaire - 350 C 1 heure sous vide secondaire Un spectre est enregistré à 25 C à la fin du prétraitement et à chaque palier de désorption en mode transmission avec un temps d'accumulation de 100 s. Les spectres sont ramenés à iso-masse (donc supposés à iso-épaisseur) (10 mg exactement). Le nombre de sites de Lewis est proportionnel à la surface du pic dont le maximum se situe vers 1450 cm-1, tout épaulement étant inclus. Le nombre de sites de Bronsted est proportionnel à la surface du pic dont le maximum se situe vers 1545 cm-1. Le rapport du nombre de sites de Bronsted /nombre de sites de Lewis est estimé égal au rapport des surfaces de deux pics décrits ci-dessus. On utilise généralement la surface des pics à 25 C. Ce rapport B/L est de manière générale calculé à partir du spectre enregistré à 25 C à la fin du prétraitement. Description de l'invention L'invention concerne un nouveau solide cristallisé, appelé solide cristallisé UVL-1, présentant une nouvelle structure cristalline. Cette nouvelle structure cristalline est caractérisée par la présence de raies particulières dans le diagramme de diffraction X. Le solide cristallisé UVL-1 présente un diagramme de diffraction de rayons X incluant au moins les raies inscrites dans le tableau 1 ci-dessous: dhkl (A) 2 thêta ( ) I/lo 11,69 7,55 mf à FF 7,50 11,79 ff à f 5,76 15,36 f à mf 3,70 24,00 m à F 3,57 24,91 F 3,36 26,49 FF 3,14 28,48 f à mf 2,50 35,88 ff 2,41 37,30 ff Tableau 1 où FF = très fort; m = moyen; f = faible; F = fort; mf = moyen faible; ff = très faible et présente une composition chimique exprimée sur une base anhydre, en termes de mole d'oxydes, définie par la formule générale suivante: (X02) : (Y2O3)m: (Z2/nO)p où : X représente au moins un élément tétravalent choisi dans le groupe formé par Si, Ge de préférence Si, et optionnellement un mélange de Ge avec Si. Y représente au moins un élément trivalent sélectionné parmi AI, B, Cr, Ga, et de préférence Al. Z représente au moins un cation de valence n, de préférence sélectionné parmi Ni, Zr, Co, Cu, Nb, Ti, 15 Eu, ln, de manière préférée Ni, Co, Ti et de manière très préférée Ni. et où n est compris entre 2 et 4, m représente le nombre de moles de Y2O3 et où m est compris entre 0 et 0,2, de préférence entre 0 et 20 0,05, et p représente le nombre de moles de Z2,nO et où p est compris entre 0 et 0,2, de préférence entre 0 et 0,05. Conformément à l'invention, selon un premier mode de réalisation préférée, X est le silicium et Y 25 l'aluminium: le solide cristallisé UVL-1 selon l'invention est alors un aluminosilicate cristallisé. Le diagramme de diffraction des rayons X de cet aluminosilicate cristallisé présente toutes les raies de diffraction décrites dans le tableau 1 et les raies supplémentaires suivantes aux angles 2 thêta de 9,34 , 12,5 , 13,4 , 22, 35 , 25,70 , 34,00 . Le solide cristallisé UVL-1 de type aluminosilicate présente un diagramme de diffraction de rayons X incluant au moins les raies inscrites dans le tableau 2 ci-dessous: dhkl (A) 2 thêta ( ) I/lo 11,69 7,55 mf 9,45 9,34 f 7,50 11,79 ff 7,06 12,51 f 6,58 13,44 f 5,76 15,36 f 3,97 22,35 f 3,70 24,00 m 3,57 24,91 F 3,46 25,70 mf 3,36 26,49 FF 3,14 28,48 f 2,63 34,00 ff 2,50 35,88 ff 2,41 37,30 ff Tableau 2 où FF = très fort; m = moyen; f = faible; F = fort; mf = moyen faible; ff = très faible. Une erreur absolue 0(20) égale à ±0.2 est communément admise. L'analyse par RMN de cet aluminosilicate cristallisé montre que l'ensemble de l'aluminium est sous forme tétraédrique c'est à dire que l'aluminium est inséré dans la charpente du matériau. Le signal de l'aluminium présente un pic à 50 ppm caractéristique de l'aluminium tétraédrique. Conformément à l'invention, selon un deuxième mode de réalisation préférée, X est le silicium et Z le cobalt: le solide cristallisé UVL-1 selon l'invention est alors un silicate de cobalt cristallisé. Le diagramme de diffraction des rayons X de ce silicate de cobalt cristallisé présente toutes les raies de diffraction décrites dans le tableau 1. Le solide cristallisé UVL-1 de type silicate de cobalt présente un diagramme de diffraction de rayons X incluant au moins les raies inscrites dans le tableau 3 ci-dessous: dhkl (A) 2 thêta ( ) I/lo 11,69 7,55 mf 7,50 11,79 ff 5,76 15,36 f 3,70 24,00 m 3,57 24,91 F 3,36 26,49 FF 3,14 28,48 f 2,50 35,88 ff 2,41 37,30 ff Tableau 3 où FF = très fort; m = moyen; f = faible; F = fort; mf = moyen faible; ff = très faible. Une erreur absolue A(20) égale à ±0.2 est communément admise. Conformément à l'invention, selon un troisième mode de réalisation préférée, X est le silicium et Z le nickel: le solide cristallisé UVL-1 selon l'invention est alors un silicate de nickel cristallisé. Le diagramme de diffraction des rayons X de ce silicate de nickel cristallisé présente toutes les raies de diffraction décrites dans le tableau 1. Le solide cristallisé UVL-1 de type silicate de nickel présente un diagramme de diffraction de rayons X incluant au moins les raies inscrites dans le tableau 4 ci- dessous: dhkl (A) 2 thêta ( ) I/lo 11,69 7,55 FF 7,50 11,79 ff 5,76 15,36 mf 3,70 24,00 m 3, 57 24, 91 F 3,36 26,49 FF 3,14 28,48 f 2,50 35,88 ff 2,41 37,30 ff Tableau 4 où FF = très fort; m = moyen; f = faible; F = fort; mf = moyen faible; ff = très faible. Une erreur absolue A(20) égale à ±0.2 est communément admise. Conformément à l'invention, selon un quatrième mode de réalisation préférée, X est le silicium et Z le titane: le solide cristallisé UVL-1 selon l'invention est alors un silicate de titane cristallisé. Le diagramme de diffraction des rayons X de ce silicate de titane cristallisé présente toutes les raies de diffraction décrites dans le tableau 1. Le solide cristallisé UVL-1 de type silicate de titane présente un diagramme de diffraction de rayons X incluant au moins les raies inscrites dans le tableau 5 ci-dessous: dhkl (A) 2 thêta ( ) I/lo 11,69 7,55 m 7,50 11,79 ff 5,76 15,36 f 3,70 24,00 F 3,57 24,91 F 3,36 26,49 FF 3,14 28,48 f 2,50 35,88 ff 2,41 37,30 ff Tableau 5 où FF = très fort; m = moyen; f = faible; F = fort; mf = moyen faible; ff = très faible. Une erreur 10 absolue A(20) égale à ±0.2 est communément admise. La surface BET du solide cristallisé selon l'invention est supérieure à 80 m2/g, de manière préférée comprise entre 150 et 700 m2/g et de manière très préférée comprise entre 200 et 600 m2/g. L'acidité du solide peut être mesurée par spectrométrie IR et se traduit par la valeur du rapport B/L (nombre de sites de Brônsted / nombre de sites de Lewis). L'invention concerne également un procédé d'hydrotraitement/hydroraffinage et un procédé 20 d'hydrocraquage/hydroconversion utilisant le solide selon l'invention. Procédés de préparation Un procédé préféré de préparation du catalyseur selon la présente invention comprend les étapes 25 suivantes: a) On réalise la synthèse d'un solide lamellaire cristallisé. Cette synthèse peut être réalisée notamment, par exemple: - par mélange d'une source d'au moins un métal tétravalent X, éventuellement d'une source d'un ou plusieurs autres métaux Y, éventuellement d'une source d'un ou plusieurs autres métaux Z, d'un métal alcalin L, d'un structurant organique H et d'eau, * X représente au moins un élément tétravalent choisi dans le groupe formé par Si, Ge de préférence Si, et optionnellement un mélange de Ge avec Si. Le métal X peut être incorporé dans le mélange sous une forme oxyde, hydroxyde, nitrate ou autres telles que, par exemple, SiO2, GeO2. Dans le cas préféré où X est le silicium, la source de silice peut être du silicate, du silica gel, de la silice colloïdale et/ou de l'acide silicique. *Y représente au moins un élément trivalent sélectionné parmi Al, B, Cr, Ga, et de préférence Al. Dans le cas où Y est l'aluminium, la source d'aluminium peut être, par exemple, Al203, AI(NO3)3. * Z représente au moins un cation de valence n, de préférence sélectionné parmi Ni, Zn, Co, Cu, Nb, Ti, Eu et de préférence Ni, Co, Ti. Le métal Z peut être incorporé dans le mélange sous une forme oxyde, hydroxyde, carbonate ou autre telle que, par exemple, Ni(CH3COO)2, Zn(CH3COO)2, Co(CH3000)2, Cu(CH3COO)2, Nb2O5, Ti(EtO)4, Eu(CH3000)2. * L est choisi dans le groupe formé par le lithium, potassium, sodium, calcium. Le sodium est préféré. * H est un structurant organique présentant des fonctions ammonium quaternaires et/ou des fonctions amines et/ou des fonctions alcools, de manière préférée H est un amino-alcool. * le mélange présentant préférentiellement la composition suivante: (X02) : (Y203)m: (Z2/nO)p: (L+OH-)q: (H20)r: (H)s É n étant compris entre 2 et 4, É m étant compris entre 0 et 0,2, de préférence entre 0 et 0,05 É p étant compris entre 0 et 0,2, de préférence entre 0 et 0,05 É q étant strictement supérieur à 0, et inférieur à 1, de préférence compris entre 0,1 et 0,6 É r étant généralement supérieur à 10 É s étant compris entre 0,05 et 3, de préférence entre 0,2 et 1 - en maintenant une température élevée, entre 100 et 200 C, de préférence entre 135 et 175 C, - la durée de synthèse nécessaire à l'obtention d'une structure cristalline étant comprise entre 1 et 20 jours, de préférence entre 2 et 10 jours. La cristallisation hydrothermale du solide obtenu est réalisée selon toute méthode connue de l'homme de l'art, de préférence en autoclave. Le mélange réactionnel peut être vigoureusement agité ou pas pendant la cristallisation. De préférence, le solide lamellaire cristallisé obtenu à l'issue de cette étape est de type magadiite. b) Le solide cristallisé est séparé du mélange par toute méthode connue de l'homme de l'art telle que la filtration. Le solide est lavé à l'eau, de préférence déionisée, puis est séché entre 50 et 150 C, de préférence entre 60 et 100 C pour généralement une durée de 12 à 30h. Le séchage est réalisé à pression atmosphérique de préférence, mais peut être effectué sous pression. c) Le solide est ensuite traité avec une solution contenant un agent gonflant dans des conditions opératoires permettant l'incorporation de cet agent gonflant entre les feuillets par toute méthode connue de l'homme du métier. Ce traitement permet d'augmenter la distance entre les feuillets par incorporation d'un agent gonflant. Un exemple de traitement avec une solution contenant un agent gonflant est notamment décrit dans le brevet US 6 469 226 B1. Les agents gonflants susceptibles d'être utilisés sont par exemple choisis parmi les formes hydroxydes et/ou chlorures et/ou bromures d'alkyl ammonium quaternaire, soit par exemple le octyltriméthylammonium, le dodécyltriméthylammonium, le cethyltriméthylammonium, l'hexadecyltriméthylammonium, le tetrapropylammonium. d) Le solide gonflé est ensuite délaminé au moins partiellement. Ce traitement de délaminage est appliqué sur le solide traité avec une solution contenant un agent gonflant. On entend par traitement de délaminage tout traitement permettant de diminuer fortement les forces d'interaction entre les feuillets de manière à rompre la cohésion entre les feuillets, à séparer les feuillets les uns des autres et à disperser les feuillets. Le traitement de délaminage peut être de préférence un traitement mécanique (agitation forte) ou l'utilisation d'ultrasons ou toute autre méthode connue de l'homme du métier rentrant dans la définition précédente. Une suspension du solide gonflé dans l'eau est préparée avec un rapport massique entre l'eau et le solide gonflé compris entre 4 et 200 pour 1, de préférence entre 10 et 100 pour 1 et de manière préférée entre 20 et 60 pour 1. Cette suspension est agitée selon un processus contrôlé de manière à délaminer au moins partiellement le solide gonflé. Le délaminage tel que défini précédemment peut être obtenu par tout moyen de délaminage connu de l'homme de l'art. De préférence, le délaminage est obtenu soit par un moyen mécanique, par exemple sous forte agitation, soit par un traitement sous ultra son. Le délaminage peut être obtenu en traitant la suspension par un de ces traitements ou par la combinaison de plusieurs de ces modes de traitement, pendant une durée comprise entre 0,5 et 100h, de préférence comprise entre 1 et 20 heures. Le traitement de délaminage même partiel peut entraîner une gélification du système qui rend difficile la filtration de la suspension. A cet effet, un traitement acide peut être effectué à la suite du traitement de délaminage pour favoriser la floculation de la suspension. Des floculants, généralement acides, tels que par exemple HCI, HNO3 ou l'acide acétique peuvent être ajoutés pour favoriser la récupération du solide dispersé. e) Le solide délaminé obtenu peut être séché à des températures comprises entre 80 et 150 C, f) le solide peut ensuite être calciné à des températures comprises entre 300 et 800 C, de préférence à des températures comprises entre 400 et 600 C. Le traitement de calcination s'effectue généralement sous flux gazeux (air, oxygène par exemple). L'invention porte également sur le solide cristallisé obtenu par le procédé de préparation décrit ci-dessus. Le matériau obtenu est appelé UVL-1. Ce matériau présente un diagramme de diffraction de rayons X incluant au moins les raies inscrites dans le tableau 1. Procédés d' hydrocraquage / hydroconversion et hydrotraitement L'invention concerne également les procédés d'hydrocraquage / hydroconversion mettant en oeuvre les solides selon l'invention dans la composition des catalyseurs, lesdits procédés couvrant les domaines de pression et de conversion allant de l'hydrocraquage doux à l'hydrocraquage haute pression. On entend par hydrocraquage doux, un hydrocraquage conduisant à des conversions modérées, généralement inférieures à 40%, et fonctionnant à basse pression, généralement entre 2 MPa et 6 MPa. De façon générale, les catalyseurs mettant en couvre dans leur composition les solides selon l'invention sont utilisés pour le traitement des coupes hydrocarbonées. Les catalyseurs mettant en oeuvre dans leur composition les solides selon l'invention sont utilisés avantageusement pour l'hydrocraquage et/ou l'hydroconversion de coupes hydrocarbonées. Les catalyseurs mettant en oeuvre dans leur composition les solides selon l'invention contiennent également au moins un élément hydrodéshydrogénant (généralement au moins un élément des groupes VIB et VIII, et le plus souvent au moins un élément du groupe VIB et au moins un élément du groupe VIII non noble). Les catalyseurs mettant en oeuvre dans leur composition les solides selon l'invention peuvent être utilisé seuls, en un seul ou plusieurs lits catalytiques en lit fixe, dans un ou plusieurs réacteurs, dans un schéma d'hydrocraquage dit en une étape, avec ou sans recyclage liquide de la fraction non convertie, éventuellement en association avec un solide d'hydroraffinage situé en amont du solide de la présente invention. Les catalyseurs mettant en oeuvre dans leur composition les solides selon l'invention peuvent être utilisé seuls, dans un seul ou plusieurs réacteurs en lit bouillonnant, dans un schéma d'hydrocraquage dit en une étape, avec ou sans recyclage liquide de la fraction non convertie, éventuellement en association avec un catalyseur d'hydroraffinage situé dans un réacteur en lit fixe ou en lit bouillonnant en amont du solide de la présente invention. Le lit bouillonnant s'opère avec retrait de catalyseur usé et ajout journalier de catalyseur neuf afin de conserver une activité du catalyseur stable. Dans un schéma d'hydrocraquage dit en deux étapes avec séparation intermédiaire entre les deux zones réactionnelles, dans une étape donnée, les catalyseurs mettant en oeuvre dans leur composition les solides selon l'invention peuvent être utilisé dans l'un ou dans les deux réacteurs en association ou non avec un catalyseur d'hydroraffinage situé en amont du solide de la présente invention. Les conditions opératoires de l'hydrocraquage telles que température, pression, taux de recyclage d'hydrogène, vitesse spatiale horaire, pourront être très variables en fonction de la nature de la charge, de la qualité des produits désirés et des installations dont dispose le raffineur. Le catalyseur d'hydrocraquage est mis en contact, en présence d'hydrogène, avec les charges décrites précédemment, à une température supérieure à 200 C, souvent comprise entre 250 et 480 C, avantageusement comprise entre 320 et 450 C, de préférence entre 330 et 435 C, sous une pression supérieure à 1 MPa, souvent comprise entre 2 et 25 MPa, de manière préférée entre 3 et 20 MPa, la vitesse spatiale étant comprise entre 0,1 et 20h"1 et de préférence 0,1-6h-1, de préférence, 0,2-3h-', et la quantité d'hydrogène introduite est telle que le rapport volumique litre d'hydrogène / litre d'hydrocarbure soit compris entre 80 et 50001/1 et le plus souvent entre 100 et 2000 I/1. Ces conditions opératoires utilisées dans le procédé selon l'invention permettent d'atteindre des conversions par passe, en produits ayant des points d'ébullition inférieurs à 340 C, et mieux inférieurs à 370 C, supérieures à 15% et de manière encore plus préférée comprises entre 20 et 95%. L'invention concerne également les procédés d'hydroraffinage et d'hydrotraitement mettant en oeuvre les solides selon l'invention dans la composition des catalyseurs. Les catalyseurs mettant en oeuvre dans leur composition les solides selon l'invention sont utilisés pour I"hydroraffinage et l'hydrotraitement de charges hydrocarbonées telles que les coupes pétrolières, les coupes issues du charbon ou les hydrocarbures produits à partir du gaz naturel et plus particulièrement pour l'hydrogénation, l'ouverture de cycles, l'hydrodésazotation, l'hydrodéoxygénation, l'hydrodésaromatisation, l'hydrodésulfuration et l'hydrodémétallisation de charges hydrocarbonées contenant des composés aromatiques et/ou oléfiniques et/ou naphténiques et/ou paraffiniques, lesdites charges contenant éventuellement des métaux et/ou de l'azote et/ou de l'oxygène et/ou du soufre. Plus particulièrement, les charges employées dans les procédés d"hydroraffinage et d'hydrotraitement sont des essences, des gas-oils, des gas-oils sous vide, des résidus atmosphériques, des résidus sous vide, des distillats atmosphériques, des distillats sous vide, des fuels lourds, des huiles, des cires et des paraffines, des huiles usagées, des résidus ou des bruts désasphaltés, des charges provenant des procédés de conversions thermiques ou catalytiques et leurs mélanges. Elles contiennent en général des hétéroatomes tels que le soufre, l'oxygène et l'azote et/ou au moins un métal. Comme rappelé précédemment, les catalyseurs mettant en oeuvre dans leur composition les solides selon l'invention peuvent être utilisés dans un grand nombre d'applications d'hydroraffinage ou d'hydrotraitement. Les catalyseurs mettant en oeuvre dans leur composition les solides selon l'invention contiennent également au moins un élément hydrodéshydrogénant (généralement au moins un élément des groupes VIB et VIII, et le plus souvent au moins un élément du groupe VIB et au moins un élément du groupe VIII non noble). Les conditions opératoires qui peuvent être appliquées dans ces procédés sont habituellement: une température de 180 à 450 C (de façon préférée entre 250 et 440 C), une pression de 0,5 à 30 MPa (de façon préférée entre 1 et 18 MPa), une vitesse volumique horaire de 0,1 à 20 h-' (de façon préférée entre 0,2 et 5 h-'), un rapport hydrogène/charge exprimé en volume d'hydrogène, mesuré dans les conditions normales de température et pression, par volume de charge liquide généralement de 50 I/1 à 2000 1/1. Les exemples suivants illustrent la présente invention sans toutefois en limiter la portée. Exemple 1: Préparation et mise en forme d'un solide Si conforme à l'invention Une solution comprenant 97% en poids de Trans 4 aminocyclohexanol et de silice (Ludox AS-40 commercialisée par Aldrich) est incorporée dans une solution basique de soude NaOH (98% poids), d'eau et du cation Al selon les compositions molaires décrites dans le tableau 6 ci-dessous. Echantillon Composition mélange (molaire) Al - Maqadiite SiO2: 0,2 NaOH: 0,50 Trans-4-aminocyclohexanol: 15 H2O: 0,01 AI2O3 Tableau 6 Le mélange est agité vigoureusement pendant deux heures. Le mélange est ensuite transféré, après homogénéisation, dans une chemise de téflon qui est ensuite placée dans une étuve de Téflon qui est ensuite placée dans un autoclave. L'autoclave est chauffé pendant 3 jours à 150 C dans une étuve. Pendant la synthèse, l'autoclave est continuellement agité. Le produit cristallisé obtenu est filtré, lavé à l'eau déionisée (pour atteindre un pH neutre) puis séché une nuit à 60 C. Le produit cristallisé obtenu est un composé lamellaire de type magadiiteavec Si/Al=50. Ce produit 20 est ensuite traité avec une solution contenant un agent gonflant dans des conditions opératoires permettant l'incorporation de cet agent gonflant entre les feuillets. Une solution de composition massique suivante est préparée 20% massique d'hexadecyltrimetylammonium, 8% massique d'hydroxyde de tétrapropylammonium, complément avec de l'eau déionisée. Le produit cristallisé obtenu est introduit dans cette solution dans ces proportions: 1 g de produit cristallisé, 30 g de solution. La suspension obtenue est maintenue pendant 16h à 95 C sous reflux et agitation vigoureuse. Ensuite, la suspension est lavée avec de l'eau jusqu'à séparation de la phase liquide du solide obtenu. Le solide gonflé obtenu est ensuite délaminé. Le traitement de délaminage suivant est appliqué sur le solide traité avec une solution contenant un agent gonflant. Le solide gonflé est mis dans l'eau déionisée: 45 g d'eau déionisée / g de solide gonflé. La suspension obtenue après agitation vigoureuse est traitée par des ultrasons pendant une heure dans ces conditions: ultrasons avec une fréquence de 50 Hz et une puissance de 50 watts. Une solution acide HCI 6M est ajoutée à la suspension jusqu'à l'obtention d'un pH de 2. La suspension obtenue après traitement sous ultrasons est centrifugée (12000 tours minutes pendant 20 minutes). Le solide obtenu est lavé à l'eau déionisée (pour atteindre un pH neutre). Le solide obtenu est séché pendant 16h à 100 C puis calciné à 580 C pendant 7 h. On obtient alors le solide UVL-1 de type aluminosilicate. Le diffractogramme effectué sur le solide UVL-1 de type aluminosilicate est présenté figure n 1. Le diagramme de diffraction des rayons X de cet aluminosilicate cristallisé présente toutes les raies de diffraction décrites dans le tableau 1 et les raies supplémentaires suivantes aux angles 2 thêta de 9,34 , 12,5 , 13,4 , 22,35 , 25,70 , 34,00 . Le solide UVL-1 de type aluminosilicate obtenu présente les caractéristiques suivantes: - surface spécifique de 230 m2/g - rapport atomique Si/AI obtenu par absorption atomique de 50 - l'intégralité de l'aluminium est dans la coordination tétraédrique comme l'indique le spectre RMN de 27Al (figure n 2). - acidité de Bronsted et de Lewis déterminée par IR après adsorption de pyridine. Les résultats sont présentés dans le tableau 7 ci-dessous. Température Acidité de Bronsted Acidité de Lewis Rapport Bronsted /Lewis ( C) (mmol Py/q) (mmol Py/q) 14.5 4.2 3.4 250 11.7 3.3 3.5 350 8.5 3.9 2.1 Tableau 7 Exemple 2: Préparation et mise en forme d'un solide S2 conforme à l'invention avec un métal Co Une solution comprenant 97% en poids de Trans 4 aminocyclohexanol et de silice (Ludox AS-40 commercialisée par Aldrich) est incorporée dans une solution basique de soude NaOH (98% poids), d'eau et du cation Co selon les compositions molaires décrites dans le tableau 4 ci-dessous. Echantillons Composition mélange (molaire) Co - Magadiite SiO2: 0,2 NaOH: 0,50 Trans-4-aminocyclohexanol: 15 H20: 0,02 Co(CH3COO)2 Tableau 4 Le mélange est agité vigoureusement pendant deux heures. Le mélange est ensuite transféré, après homogénéisation, dans une chemise de téflon qui est ensuite placée dans une étuve de Téflon qui est ensuite placée dans un autoclave. L'autoclave est chauffé pendant 3 jours à 150 C dans une étuve. Pendant la synthèse, l'autoclave est continuellement agité. Le produit cristallisé obtenu est filtré, lavé à l'eau déionisée (pour attèindre un pH neutre) puis séché une nuit à 60 C. Le produit cristallisé obtenu est un composé lamellaire de type magadiite avec Si/Co=50. Ce produit est ensuite traité avec une solution contenant un agent gonflant dans des conditions opératoires permettant l'incorporation de cet agent gonflant entre les feuillets. Une solution de composition massique suivante est préparée: 20% massique d'hexadecyltrimetylammonium, 8% massique d'hydroxyde de tétrapropylammonium, complément avec de l'eau déionisée. Le produit cristallisé obtenu est introduit dans cette solution dans ces proportions: 1 g de produit cristallisé, 30 g de solution. La suspension obtenue est maintenue pendant 16h à 95 C sous reflux et agitation vigoureuse. Ensuite, la suspension est lavée avec de l'eau jusqu'à séparation de la phase liquide du solide obtenu. Le solide gonflé obtenu est ensuite délaminé. Le traitement de délamination suivant est appliqué sur le solide traité avec une solution contenant un agent gonflant. Le solide gonflé est mis dans l'eau déionisée: 45 g d'eau déionisée / g de solide gonflé. La suspension obtenue après agitation vigoureuse est traitée par des ultrasons pendant une heure dans ces conditions: ultrasons avec une fréquence de 50 Hz et une puissance de 50 watts. Une solution acide HCI 6M est ajoutée à la suspension jusqu'à l'obtention d'un pH de 2. La suspension obtenue après traitement sous ultrasons est centrifugée (12000 tours minutes pendant 20 minutes). Le solide obtenu est lavé à l'eau déionisée (pour atteindre un pH neutre). Le solide obtenu est séché pendant 16h à 100 C puis calciné à 580 C pendant 7 h. On obtient alors le solide UVL-1. Le diffractogramme effectué sur le solide UVL-1 de type silicate de cobalt est présenté figure n 3. Le solide UVL-1 obtenu présente les caractéristiques suivantes: - surface spécifique de 214 m2/g - rapport atomique Si/Co obtenu par FX de 50. Exemple 3: Préparation et mise en forme d'un solide S3 conforme à l'invention avec un métal Ti Une solution comprenant 97% en poids deTrans 4 aminocyclohexanol et de silice (Ludox AS-40 5 commercialisée par Aldrich) est incorporée dans une solution basique de soude NaOH (98% poids), d'eau et du cation Ti selon les compositions molaires décrites dans le tableau 5 ci-dessous. Echantillons Composition mélange (molaire) Ti - Magadiite SiO2: 0,2 NaOH: 0,50 Trans-4-aminocyclohexanol: 15 H2O: 0,01 Ti(EtO)4 Tableau 5 Le mélange est agité vigoureusement pendant deux heures. Le mélange est ensuite transféré, après homogénéisation, dans une chemise de téflon qui est ensuite placée dans une étuve de Téflon qui est ensuite placée dans un autoclave. L'autoclave est chauffé pendant 3 jours à 150 C dans une étuve. Pendant la synthèse, l'autoclave est 15 continuellement agité. Le produit cristallisé obtenu est filtré, lavé à l'eau déionisée (pour atteindre un pH neutre) puis séché une nuit à 60 C. Le produit cristallisé obtenu est un composé lamellaire de type magadiite avec Si/Ti=100. Ce produit cristallisé obtenu est ensuite traité avec une solution contenant un agent gonflant dans des conditions 20 opératoires permettant l'incorporation de cet agent gonflant entre les feuillets. Une solution de composition massique suivante est préparée: 20% massique d'hexadecyltrimetylammonium, 8% massique d'hydroxyde de tétrapropylammonium, complément avec de l'eau déionisée. Le produit cristallisé obtenu est introduit dans cette solution dans ces proportions: 1 g de produit 25 cristallisé, 30 g de solution. La suspension obtenue est maintenue pendant 16h à 95 C sous reflux et agitation vigoureuse. Ensuite, la suspension est lavée avec de l'eau jusqu'à séparation de la phase liquide du solide obtenu. Le solide gonflé obtenu est ensuite délaminé. Le traitement de délamination suivant est appliqué sur le solide traité avec une solution contenant un agent gonflant. Le solide gonflé est mis dans l'eau déionisée: 45 g d'eau déionisée / g de solide gonflé. La suspension obtenue après agitation vigoureuse est traitée par des ultrasons pendant une heure dans ces conditions: ultrasons avec une fréquence de 50 Hz et une puissance de 50 watts. Une solution acide HCI 6M est ajoutée à la suspension jusqu'à l'obtention d'un pH de 2. La suspension obtenue après traitement sous ultrasons est centrifugée (12000 tours minutes pendant 20 minutes). Le solide obtenu est lavé à l'eau déionisée (pour atteindre un pH neutre). Le solide obtenu est séché pendant 16h à 100 C puis calciné à 580 C pendant 7 h. On obtient alors le solide UVL-1. Le diffractogramme effectué sur le solide UVL-1 contenant du titane est présenté figure n 4. Le solide UVL-1 obtenu présente les caractéristiques suivantes: - surface spécifique de 160 m2/g - rapport atomique Si/Ti obtenu par par absorption atomique de 100. Exemple 4: Préparation et mise en forme d'un solide S4 conforme à l'invention avec un métal Ni Une solution comprenant 97% en poids deTrans 4 aminocyclohexanol et de silice (Ludox AS-40 commercialisée par Aldrich) est incorporée dans une solution basique de soude NaOH (98% poids), d'eau et du cation Ni selon les compositions molaires décrites dans le tableau 6 ci-dessous. Echantillons Composition mélange (molaire) Ni - Magadiite SiO2: 0,2 NaOH: 0,50 Trans-4-aminocyclohexanol: 15 H2O: 0,02 Ni(CH3COO)2 Tableau 6 Le mélange est agité vigoureusement pendant deux heures. Le mélange est ensuite transféré, après homogénéisation, dans une chemise de téflon qui est ensuite placée dans une étuve de Téflon qui est 25 ensuite placée dans un autoclave. L'autoclave est chauffé pendant 3 jours à 150 C dans une étuve. Pendant la synthèse, l'autoclave est continuellement agité. Le produit cristallisé obtenu est filtré, lavé à l'eau déionisée (pour atteindre un pH neutre) puis séché une nuit à 60 C. Le produit cristallisé obtenu est un composé lamellaire de type magadiite avec Si/Ni=50. Ce produit Ce produit cristallisé obtenu est ensuite traité avec une solution contenant un agent gonflant dans des conditions opératoires permettant l'incorporation de cet agent gonflant entre les feuillets. Une solution de composition massique suivante est préparée: 20% massique d'hexadecyltrimetylammonium, 8% massique d'hydroxyde de tétrapropylammonium, complément avec de l'eau déionisée. Le produit cristallisé obtenu est introduit dans cette solution dans ces proportions: 1 g de produit cristallisé, 30 g de solution. La suspension obtenue est maintenue pendant 16h à 95 C sous reflux et agitation vigoureuse. Ensuite, la suspension est lavée avec de l'eau jusqu'à séparation de la phase liquide du solide obtenu. Le solide gonflé obtenu est ensuite délaminé. Le traitement de délamination suivant est appliqué sur le solide traité avec une solution contenant un agent gonflant. Le solide gonflé est mis dans l'eau déionisée: 45 g d'eau déionisée / g de solide gonflé. La suspension obtenue après agitation vigoureuse est traitée par des ultrasons pendant une heure dans ces conditions: ultrasons avec une fréquence de 50 Hz et une puissance de 50 watts. Une solution acide HCI 6M est ajoutée à la suspension jusqu'à l'obtention d'un pH de 2. La suspension obtenue après traitement sous ultrasons est centrifugée (12000 tours minutes pendant 20 minutes). Le solide obtenu est lavé à l'eau déionisée (pour atteindre un pH neutre). Le solide obtenu est séché pendant 16h à 100 C puis calciné à 580 C pendant 7 h. On obtient alors le solide UVL-1. Le diffractogramme effectué sur le solide UVL-1 contenant du nickel est présenté figure n 5. Le solide UVL-1 obtenu présente les caractéristiques suivantes: - surface spécifique de 188 m2/g - rapport atomique Si/Ni obtenu par absorption atomique de 50. Exemple 5: Test d'activité catalytique du solide S1 conforme à l'invention Le solide S1 conforme à l'invention de type aluminosilicate est évalué en hydrocraquage du nhexadécane. Le solide S1 de type aluminosilicate avec Si/AI=50 préparé selon le protocole décrit exemple 1 est imprégné avec une solution d'acide hexachloroplatinique. La teneur en platine obtenue après imprégnation à sec est de 1% massique. Un catalyseur de référence est préparé à partir d'une silice-alumine commerciale ASA-25 dont la teneur massique en silice est de 25%. La silice-alumine ASA-25 est imprégnée à sec avec une 35 solution d'acide hexachloroplatinique de manière à obtenir une teneur massique en platine de 1%. Les catalyseurs imprégnés à sec sont ensuite séchés à 100 C pendant 3h puis calcinés en four à moufle à 500 C pendant 3 heures. Les catalyseurs obtenus Pt/S1 et Pt/ASA-25 sont évalués en hydrocraquage de n-hexadécane (n-C16). Le test d'hydrocraquage est réalisé sur un réacteur à lit de catalyseur fixe et à flux traversé continu. Les catalyseurs sont réduits in situ avant la réalisation du test d'hydrocraquage. La réduction est réalisée à pression atmosphérique, sous flux continu d'H2 pur (150cm3.min-'.g-' de catalyseur), à 150 C pendant 2 heures. Les tests d'hydrocraquage sont réalisés à une pression totale de 4,0 MPa, à une température de 300 C, sous flux d'hydrogène et de nhexadécane, avec un rapport molaire H2/n-C16 de 90, avec un débit de nhexadécane de 3,5 g.g-' de catalyseur. Les résultats obtenus sont reportés tableau 7. Le catalyseur préparé à partir du solide Si conforme à l'invention présente une activité en conversion du n-C16 supérieure à l'activité obtenue sur le catalyseur préparé à partir de la silicealumine. Le catalyseur préparé à partir du solide Si conforme à l'invention présente une sélectivité en produits de craquage nettement supérieure à la sélectivité obtenue sur le catalyseur préparé à partir de la silice-alumine. Le catalyseur Si conforme à l'invention présente une activité en hydrocraquage du n-C16 supérieure à l'activité obtenue sur le catalyseur préparé à partir de la silice-alumine. Conversion du rendement en rendement en sélectivité en n-C16 en % produits produits de craquage d'isomérisation du craquage du n- en % n- C16 en % C16 en 0/0 Pt/S1 85 4 81 95 Pt/ASA-25 70 36 34 48 Tableau 7 Revendications 1. Solide cristallisé UVL-1 présentant un diagramme de diffraction de rayons X incluant au moins les 5 raies inscrites dans le tableau cidessous: dhkl (A) 2 thêta ( ) I/lo 11,69 7,55 mf à FF 7,50 11,79 ff à f 5,76 15,36 f à mf 3,70 24,00 m à F 3,57 24,91 F 3,36 26,49 FF 3,14 28,48 f à mf 2,50 35,88 ff 2,41 37,30 ff où FF = très fort; m = moyen; f = faible; F = fort; mf = moyen faible; ff = très faible et présentant une composition chimique exprimée sur une base anhydre, en termes de mole d'oxydes: (X02) : (Y2O3)m: (Z2rnO)P où: X représente au moins un élément tétravalent choisi dans le groupe formé par Si, Ge, Y représente au moins un élément trivalent sélectionné parmi AI, B, Cr, Ga, Z représente au moins un cation de valence n, et où n est compris entre 2 et 4, m est compris entre 0 et 0.2, et p est compris entre 0 et 0.2. 2. Solide cristallisé UVL-1 selon la revendication 1 dans lequel m et p sont compris entre 0 et 0.05. 3. Solide cristallisé UVL-1 selon la revendication 1 ou 2 dans lequel l'élément tétravalent X est le 20 silicium. 4. Solide cristallisé UVL-1 selon l'une des revendications précédentes dans lequel l'élément trivalent Y est l'aluminium. 5. Solide cristallisé UVL-1 selon l'une des revendications précédentes dans lequel le cation Z de valence n est choisi dans le groupe formé par Ni, Zr, Co, Cu, Nb, Ti, Eu, In. 6. Solide cristallisé UVL-1 selon l'une des revendications précédentes dans lequel le cation Z de valence n est Ni. 7. Solide cristallisé selon la revendication 1 ou 2 dans lequel X est le silicium et Y est l'aluminium et qui présente un diagramme de diffraction X incluant au moins les raies suivantes: dhkl (A) 2 thêta ( ) I/lo 11,69 7,55 mf 9,45 9,34 f 7,50 11,79 ff 7,06 12,51 f 6,58 13,44 f 5,76 15,36 f 3,97 22,35 f 3,70 24,00 m 3,57 24,91 F 3,46 25,70 mf 3,36 26,49 FF 3,14 28,48 f 2,63 34,00 ff 2,50 35,88 ff 2,41 37,30 ff où FF = très fort; m = moyen; f = faible; F = fort; mf = moyen faible; ff = très faible. 8. Solide cristallisé selon la revendication 1 ou 2 dans lequel X est le silicium et Z le cobalt et qui présente un diagramme de diffraction X incluant au moins les raies suivantes: dhkl (A) 2 thêta ( ) I/lo 11,69 7,55 mf 7,50 11,79 ff 5,76 15,36 f 3,70 24,00 m 3,57 24,91 F 3,36 26,49 FF 3,14 28,48 f 2,50 35,88 ff 2,41 37,30 ff où FF = très fort; m = moyen; f = faible; F = fort; mf = moyen faible; ff = très faible. 9. Solide cristallisé selon la revendication 1 ou 2 dans lequel X est le silicium et Z le nickel et qui présente un diagramme de diffraction X incluant au moins les raies suivantes: dhkr (A) 2 thêta ( ) I/lo 11,69 7,55 FF 7,50 11,79 ff 5,76 15,36 mf 3,70 24,00 m 3,57 24,91 F 3,36 26,49 FF 3,14 28,48 f 2,50 35,88 ff 2,41 37,30 ff où FF = très fort; m = moyen; f = faible; F = fort; mf = moyen faible; ff = très faible. 10. Solide cristallisé selon la revendication 1 ou 2 dans lequel X est le silicium et Z le titane et qui présente un diagramme de diffraction X incluant au moins les raies suivantes: dhkl (A) 2 thêta ( ) I/lo 11,69 7,55 m 7,50 11,79 ff 5,76 15,36 f 3,70 24,00 F 3,57 24,91 F 3,36 26,49 FF 3,14 28,48 f 2,50 35,88 ff 2,41 37,30 ff où FF = très fort; m = moyen; f = faible; F = fort; mf = moyen faible; ff = très faible. 11. Solide cristallisé UVL-1 selon l'une des revendications précédentes présentant une surface BET supérieure à 80 m2/g. 12. Solide cristallisé UVL-1 selon la revendication 11 présentant une surface BET comprise entre 150 15 m2/g et 700 m2/g. 13. Solide cristallisé UVL-1 selon la revendication 12 présentant une surface BET comprise entre 200 m2/g et 600 m2/g. 14. Procédé de préparation d'un solide cristallisé selon l'une des revendications précédentes comprenant les étapes suivantes: a) synthèse d'un solide lamellaire cristallisé par mélange d'une source d'au moins un métal tétravalent X, éventuellement d'une source d'un ou plusieurs autres métaux Y, éventuellement d'une source d'un ou plusieurs autres métaux Z, d'un métal alcalin L, d'un structurant organique H et d'eau, * X représente au moins un élément tétravalent choisi dans le groupe formé par Si, Ge *Y représente au moins un élément trivalent sélectionné parmi AI, B, Cr, Ga,. * Z représente au moins un cation de valence n, * L est choisi dans le groupe formé par le lithium, potassium, sodium, calcium. * H est un structurant organique présentant des fonctions ammonium quaternaires et/ou amines et/ou alcools, * le mélange présentant la composition suivante: (X02) : (Y203)m: (Z2/nO)p: (L+OH')q: (H20)r: (H)s É n étant compris entre 2 et 4, É m étant compris entre 0 et 0,2, É p étant compris entre 0 et 0,2, É q étant strictement supérieur à 0, et inférieur à 1, É r étant supérieur à 10 É s étant compris entre 0,05 et 3, à une température élevée, entre 100 et 200 C, pour une durée de synthèse comprise entre 1 et 20 jours suivie d'une cristallisation hydrothermale du solide obtenu, b) séparation, lavage à l'eau et séchage entre 50 et 150 C du solide cristallisé, c) traitement du solide cristallisé avec une solution contenant un agent gonflant, d) traitement de délaminage au moins partiel du solide gonflé. 15. Procédé de préparation selon la revendication 14 dans lequel le traitement de délaminage de l'étape d) est effectué par un moyen choisi dans les traitements suivants effectués seuls ou en combinaison: traitement mécanique et traitement sous ultra son. 16. Procédé de préparation selon l'une des revendications 14 ou 15 dans lequel le traitement de délaminage de l'étape d) est suivi d'un traitement acide. 17. Procédé de préparation selon l'une des revendications 14 à 16 dans lequel une étape e) de séchage à une température comprise entre 80 et 150 C suit le traitement de délaminage de l'étape d). 18. Procédé de préparation selon la revendication 17 dans lequel une étape de calcination f) à une température comprise entre 300 et 800 C suit l'étape de séchage. 19. Procédé de préparation selon l'une des revendications 14 à 18 dans lequel le solide lamellaire cristallisé obtenu à l'étape a) est de type magadiite. 20. Solide cristallisé obtenu par le procédé selon l'une des revendications 14 à 19. 21. Procédé d'hydrocraquage / hydroconversion utilisant le solide cristallisé selon l'une des revendications 1 à 13 ou le solide cristallisé préparé selon l'une des revendications 14 à 19. 22. Procédé d'hydroraffinage utilisant le solide cristallisé selon l'une des revendications 1 à 13 ou le solide cristallisé préparé selon l'une des revendications 14 à 19.